(57)【要約】【課題】過充電時の安全性を維持しつつ、リチウム析出耐性の低下を抑制することのできる非水電解質二次電池、及び、非水電解質二次電池の製造方法を提供する。【解決手段】非水電解質二次電池は、電池ケース１１と、電池ケース１１に収容された極板群２０及び非水電解液２７と、極板群２０を構成する正極板２１及び負極板２２と、正極板２１に含まれる正極活物質と、正極活物質に混合されたカルシウムと、を備え、負極板２２において、該負極板中の全カルシウム原子の分子量に対する該負極板中のカルシウム原子を含む窒素酸化物（ＣａＮＯｘ）に含まれるカルシウム原子の分子量の割合が「０．５」以上である。【選択図】図１
2018190493.tif 000002
【特許請求の範囲】
【請求項１】
電池ケースと、
前記電池ケースに収容された電極体及び非水電解質と、
前記電極体を構成する正極板及び負極板と、
前記正極板に含まれる正極活物質と、
前記正極活物質に混合されたカルシウムと、を備え、
前記負極板において、該負極板中の全カルシウム原子の分子量に対する該負極板中のカルシウム原子を含む窒素酸化物（ＣａＮＯｘ）に含まれるカルシウム原子の分子量の割合が「０．５」以上である
非水電解質二次電池。
【請求項２】
前記正極活物質の質量に対して前記正極板に含まれるカルシウム原子の質量が０．２［質量％］以上である
請求項１に記載の非水電解質二次電池。
【請求項３】
前記正極板には、アミンが含まれる
請求項１又は２に記載の非水電解質二次電池。
【請求項４】
電池ケースと、前記電池ケースに収容された電極体及び非水電解質と、前記電極体を構成する正極板及び負極板と、前記正極板を構成する正極合剤と、を備え、前記正極合剤にはカルシウムが添加された正極活物質が含まれている非水電解質二次電池を製造する方法であって、
前記正極合剤を生成する際、アミンを添加して撹拌することで前記正極合剤中のカルシウム原子を含む窒素酸化物（ＣａＮＯｘ）を増加させる撹拌工程と、
前記電池ケースに前記電極体及び前記非水電解質を収容させて製造された非水電解質二次電池を充電することでＣａＮＯｘの割合を増加させる充電工程と、を備える
非水電解質二次電池の製造方法。
【請求項５】
前記充電工程では、前記非水電解質二次電池における３Ｃ以上の電流で前記充電を行う
請求項４に記載の非水電解質二次電池の製造方法。
【請求項６】
前記撹拌工程では、前記正極合剤を加熱する加熱処理、及び、前記正極合剤を加圧する加圧処理の少なくとも一方の処理を併せて行う
請求項４又は５に記載の非水電解質二次電池の製造方法。
【請求項７】
前記加熱処理は、前記正極合剤を４５℃以上、かつ、６０℃以下にする処理であり、
前記加圧処理は、前記正極合剤を１気圧から上昇させて加圧する処理である
請求項６に記載の非水電解質二次電池の製造方法。
【発明の詳細な説明】
【技術分野】
【０００１】
本発明は、リチウムイオン電池等の非水電解質二次電池、及び、非水電解質二次電池の製造方法に関する。
【背景技術】
【０００２】
非水電解質二次電池の一つであるリチウムイオン二次電池は、高いエネルギー密度を有し、高容量であることから、電気自動車（ＥＶ）やハイブリッド自動車（ＨＥＶ）等の駆動用電源として用いられている。リチウムイオン二次電池は、電極芯体の両面に活物質層を設けた正極板及び負極板をセパレータを介して巻回又は積層した電極体を有するリチウムイオン二次電池であれば、正極板及び負極板の対向面積が大きくなり大電流を取り出し易いものとなる。
【０００３】
一方、リチウムイオン二次電池は、過充電時の安全性の確保が求められている。
特許文献１に記載のリチウムイオン二次電池は、正極と負極とがセパレータを挟んで巻回されてなる巻回電極体と、ガス発生剤を含む非水電解液と巻回電極体とが内部に設けられる電池ケースとを備える。
【０００４】
正極は、ＬｉＮｉＣｏＭｎＯ２系正極活物質を含んでいる。巻回電極体の軸方向端部に設けられた正極活物質におけるカルシウムの含有量は、巻回電極体の軸方向内側に設けられた正極活物質におけるカルシウムの含有量よりも多い。カルシウムの含有量が多いと正極活物質が固くなることから、巻回電極体の軸方向端部では、圧延による正極合剤層の細孔容積の減少を防止することができるので、非水電解液の保持能力を高く維持することができる。つまり、非水電解質二次電池が過充電状態になると、非水電解液の保持能力が高く維持されている巻回電極体の軸方向端部において、ガス発生反応が起こり易くなる。よって、非水電解質二次電池の安全性を高く維持することができる。
【先行技術文献】
【特許文献】
【０００５】
【特許文献１】特開２０１５−１５３６９５号公報
【発明の概要】
【発明が解決しようとする課題】
【０００６】
ところで、カルシウムを含んでいない正極活物質であれ、カルシウムを添加することでも正極活物質の形状が維持されやすくなり、非水電解質二次電池の安全性が高く維持されていることも知られている。しかしながら、正極活物質に添加されたカルシウムはその一部が溶出して負極板に移動して金属カルシウムになることが避けがたい。すなわち、負極板に生成された金属カルシウムはリチウムイオンの集中を高めて負極板のリチウム析出耐性（金属リチウムが析出し難くなる性能）を低下させるおそれがある。
【０００７】
本発明は、このような実情に鑑みてなされたものであり、その目的は、過充電時の安全性を維持しつつ、リチウム析出耐性の低下を抑制することのできる非水電解質二次電池、及び、非水電解質二次電池の製造方法を提供することにある。
【課題を解決するための手段】
【０００８】
上記課題を解決する非水電解質二次電池は、電池ケースと、前記電池ケースに収容された電極体及び非水電解質と、前記電極体を構成する正極板及び負極板と、前記正極板に含まれる正極活物質と、前記正極活物質に混合されたカルシウムと、を備え、前記負極板において、該負極板中の全カルシウム原子の分子量に対する該負極板中のカルシウム原子を含む窒素酸化物（ＣａＮＯｘ）に含まれるカルシウム原子の分子量の割合が「０．５」以上である。
【０００９】
このような構成によれば、正極板に過充電時の安全性を維持するカルシウムが含まれている非水電解質二次電池において、負極板にカルシウムが含まれているとしても、それがＬｉ析出耐性に影響を与えないＣａＮＯｘとして存在する確率が高められている。換言すると、Ｌｉ析出耐性を低下させる金属カルシウムとして存在する確率が抑えられている。これにより、非水電解質二次電池を過充電の安全性の確保に必要なカルシウムを含有しているとともに、Ｌｉ析出耐性の低下が抑えられるようになる。
【００１０】
好ましい構成として、前記正極活物質の質量に対して前記正極板に含まれるカルシウム原子の質量が０．２［質量％］以上である。
このような構成によれば、正極板に０．２［質量％］以上のカルシウムが添加されていてもＬｉ析出耐性が維持されるようになる。
【００１１】
好ましい構成として、前記正極板には、アミンが含まれる。
このような構成によれば、正極板にアミンを含むことでＣａＮＯｘをより多く生成することができるようになる。なお、アミンとしては、メチルアミン、ジメチルアミン及びトリメチルアミンの少なくとも１つを用いることができる。これにより、正極板から負極板へ移動するカルシウムが相対的に減少するため、負極板でＣａから金属カルシウムが生成されることが抑制され、Ｌｉ析出耐性の低下が抑制される。
【００１２】
上記課題を解決する非水電解質二次電池の製造方法は、電池ケースと、前記電池ケースに収容された電極体及び非水電解質と、前記電極体を構成する正極板及び負極板と、前記正極板を構成する正極合剤と、を備え、前記正極合剤にはカルシウムが添加された正極活物質が含まれている非水電解質二次電池を製造する方法であって、前記正極合剤を生成する際、アミンを添加して撹拌することで前記正極合剤中のカルシウム原子を含む窒素酸化物（ＣａＮＯｘ）を増加させる撹拌工程と、前記電池ケースに前記電極体及び前記非水電解質を収容させて製造された非水電解質二次電池を充電することでＣａＮＯｘの割合を増加させる充電工程と、を備える。
【００１３】
このような方法によれば、過充電の安全性を確保できるカルシウムが含まれている非水電解質二次電池において、カルシウムがＣａＮＯｘとなる割合が増加するので、負極板において、Ｌｉ析出耐性に悪影響を与える金属カルシウムの割合が抑えられる。よって、過充電の安全性を確保するとともに、Ｌｉ析出耐性の低下を抑制することができるようになる。
【００１４】
好ましい方法として、前記充電工程では、前記非水電解質二次電池における３Ｃ以上の電流で前記充電を行う。
このような方法によれば、充電工程で、充電電流を従来の２〜３倍以上である３Ｃ以上にすることで負極板におけるＣａＮＯｘの割合が高められる。
【００１５】
好ましい方法として、前記撹拌工程では、前記正極合剤を加熱する加熱処理、及び、前記正極合剤を加圧する加圧処理の少なくとも一方の処理を併せて行う。
このような方法によれば、加熱処理及び加圧処理の少なくとも一方の処理とともに正極合剤が撹拌されるため正極合剤中においてＣａＮＯｘが生成される割合が高められる。
【００１６】
好ましい方法として、前記加熱処理は、前記正極合剤を４５℃以上、かつ、６０℃以下にする処理であり、前記加圧処理は、前記正極合剤を１気圧から上昇させて加圧する処理である。
【００１７】
このような方法によれば、撹拌工程において、ＣａＮＯｘが生成される割合が適切に高められる。
【発明の効果】
【００１８】
本発明によれば、過充電時の安全性を維持しつつ、リチウム析出耐性の低下を抑制することができる。
【図面の簡単な説明】
【００１９】
【図１】非水電解質二次電池を具体化したリチウムイオン二次電池の一実施形態について、その内部の正面構造を示す正面図。
【図２】同実施形態における極板群の断面構造を模式的に示す模式図。
【図３】同実施形態における正極板中のカルシウムの量とＬｉ析出耐性との関係を示すグラフ。
【図４】同実施形態における極板群の製造に関する条件を示すグラフ。
【図５】同実施形態におけるリチウムイオン二次電池の製造工程の手順を示すフローチャート。
【図６】同実施形態における製造条件とＬｉ析出耐性との関係を示すグラフ。
【図７】同実施形態における充電工程について説明する図。
【発明を実施するための形態】
【００２０】
図１〜図７に従って、非水電解質二次電池の一例であるリチウムイオン二次電池を具体化した二次電池１０の一実施形態について説明する。本実施形態の二次電池１０は、バスバーで複数が接続されることにより組電池を構成する。組電池は、電気自動車もしくはハイブリッド自動車に搭載され、電動モータ等に電力を供給する。二次電池１０は、外形が直方体形状の密閉式電池である。
【００２１】
図１に示すように、二次電池１０は、上側に開口部を有する直方体形状の電池ケース１１と、電池ケース１１を封止する蓋体１２と、電池ケース１１の内部に収容される電極体としての極板群２０と、電池ケース１１内に注入された非水電解質としての非水電解液２７とを備える。電池ケース１１及び蓋体１２はアルミニウム合金等の金属で構成されている。二次電池１０は、電池ケース１１に蓋体１２を取り付けることで密閉された電槽が構成される。また二次電池１０は、蓋体１２に、電力の充放電に用いられる２つの外部端子１３を備えている。
【００２２】
極板群２０は、正極板２１と負極板２２とそれらの間に配置されたセパレータ２３とが扁平に巻回されて形成されている。極板群２０は、巻回される方向（巻回方向）の両端２６で折り返されることにより多重に積層されている。極板群２０は、巻回方向に直交する方向（巻き軸方向）の一端側に正極板２１がはみ出た正極部２１Ａと、同直交する方向の他端側に負極板２２がはみ出た負極部２２Ａとを有する。正極部２１Ａ及び負極部２２Ａはそれぞれその一部が圧縮されるとともに、それら正極部２１Ａ及び負極部２２Ａのうちの圧縮された部分にはそれぞれ外部端子１３に接続される電極端子１４が溶接されている。
【００２３】
セパレータ２３は、正極板２１及び負極板２２の間に非水電解液２７を保持するためのポリプロピレン製等の不織布である。また、セパレータ２３としては、多孔性ポリエチレン膜、多孔性ポリオレフィン膜、及び多孔性ポリ塩化ビニル膜等の多孔性ポリマー膜、又は、リチウムイオンもしくはイオン導電性ポリマー電解質膜を、単独、又は組み合わせて使用することもできる。
【００２４】
非水電解液２７は、非水溶媒に支持塩が含有された組成物である。ここで、非水溶媒としては、プロピレンカーボネート（ＰＣ）、エチレンカーボネート（ＥＣ）、ジエチルカーボネート（ＤＥＣ）、ジメチルカーボネート（ＤＭＣ）、エチルメチルカーボネート（ＥＭＣ）等からなる群から選択された一種または二種以上の材料を用いることができる。また、支持塩としては、ＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等から選択される一種または二種以上のリチウム化合物（リチウム塩）を用いることができる。
【００２５】
（正極板）
図２を参照して、極板群２０の構成について説明する。
まず、正極について詳述する。正極板２１は、正極基材２１１の表面に正極合剤２１２が塗布されている。正極板２１の基材は、従来の二次電池の構成要素と同様の構成要素を用いることができる。例えば、基材の材料として、導電性の良好な金属からなる導電性材料が好ましく用いられる。例えば、導電性材料としては、アルミニウムを含む材料、アルミニウム合金を含む材料を用いることができる。
【００２６】
正極合剤２１２は正極活物質を有する。正極活物質は、遷移金属元素（すなわち、Ｎｉ、Ｃｏ及びＭｎの少なくとも１種）の他に、付加的に、１種または複数種の元素を含有し得る。付加的な元素としては、周期表の１族（ナトリウム等のアルカリ金属）、２族（マグネシウム、カルシウム等のアルカリ土類金属）、４族（チタン、ジルコニウム等の遷移金属）、６族（クロム、タングステン等の遷移金属）、８族（鉄等の遷移金属）に属するいずれかの元素を含むことができる。また、付加的な元素としては、周期表の１３族（半金属元素であるホウ素、もしくはアルミニウムのような金属）、及び１７族（フッ素のようなハロゲン）に属するいずれかの元素を含むことができる。好ましくは、正極活物質は、「ＬｉＮｉＣｏＭｎＯ２系正極活物質」である。「ＬｉＮｉＣｏＭｎＯ２系正極活物質」は、ＬｉとＮｉとＣｏとＭｎとを含む複合酸化物を意味し、Ｌｉ、Ｎｉ、Ｃｏ、及びＭｎとは異なる金属元素を更に含んでもよい。
【００２７】
例えば、正極活物質は、一般式Ｌｉ（１+ｓ）ＮｉｘＣｏｙＭｎｚＭｖＯ２で表され、層状構造を有する六方晶系リチウム含有複合酸化物からなる。なお、上記一般式において「−０．０５≦ｓ≦０．２０」、「ｘ＋ｙ＋ｚ＋ｖ＝１」、「０．３≦ｘ≦０．７」、「０．１≦ｙ≦０．４」、「０．１≦ｚ≦０．４」、「０．０００２≦ｖ≦０．０２」、Ｍは、Ｎａ、Ｍｇ、Ａｌ、Ｔｉ、Ｖ、Ｃｒ、Ｚｒ、Ｎｂ、Ｍｏ、Ｈｆ、Ｔａ及びＷの少なくとも１種の元素を表す。
【００２８】
ところで、正極活物質は、カルシウム（Ｃａ）が混合されることで過充電耐性が向上されることが知られている。過充電耐性が向上する理由の一因として、Ｃａが混合されることで構造が強化されて正極活物質の構造体の崩壊が抑制されることが考えられている。
【００２９】
そこで、本実施形態では、正極合剤２１２はさらに、Ｃａを含んでいる。例えば、正極合剤２１２は、正極活物質に硫酸カルシウム（ＣａＳＯ４）や塩化カルシウム（ＣａＣｌ２）が添加されて、正極活物質と混合されることで正極合剤２１２に含まれる。
【００３０】
図３のグラフＬ３は、正極板２１に含まれるＣａの量である「正極カルシウム量」と、過充電耐性との関係を示す。グラフＬ３は、正極カルシウム量の増加に応じて、極板群２０の過充電耐性が向上することを示している。よって、極板群２０の過充電耐性を向上させるためには正極板２１に含まれるＣａの量を増加させることが望ましい。なお、Ｃａは正極活物質の構造体に組み込まれることで過充電耐性を向上させるが、その一部が正極活物質の構造体に組み込まれなかったり、同構造体から離脱したりして、充電時に負極に移動することが避けられない。また、「正極カルシウム量」は、正極板２１の正極合剤２１２の質量に対して、正極板２１に含まれているカルシウム原子の総質量に基づく［質量％］である。すなわちカルシウム原子の総質量には、Ｃａ単体や、窒素酸化物（ＣａＮＯｘ）等の化合物を構成するカルシウム原子等が含まれている。
【００３１】
また、正極合剤２１２は導電材を含んでいてもよい。導電材としては、例えばアセチレンブラック（ＡＢ）、ケッチェンブラック等のカーボンブラック、黒鉛（グラファイト）を用いることができる。
【００３２】
正極板２１は、例えば、正極活物質と、Ｃａと、導電材と、アミンと、溶媒と、結着剤（バインダー）とを混練し、混練後の正極合剤２１２を正極基材２１１に塗布して乾燥することで作製される。ここで、溶媒としては、例えばＮＭＰ（Ｎ−メチル−２−ピロリドン）溶液を用いることができる。また、バインダーとしては、例えば、ポリフッ化ビニリデン（ＰＶｄＦ）、スチレンブタジエンラバー（ＳＢＲ）、ポリテトラフルオロエチレン（ＰＴＦＥ）、カルボキシメチルセルロース（ＣＭＣ）等を用いることができる。また、正極基材２１１として、アルミニウムまたはアルミニウムを主成分とする合金からなる薄膜を用いることができる。
【００３３】
アミンとしては、メチルアミン（ＣＨ３ＮＨ２）等の第一級アミン、ジメチルアミン（（ＣＨ３）２ＮＨ）等の第二級アミン、及び、トリメチルアミン（（ＣＨ３）３Ｎ）等の第三級アミンの少なくとも１つを用いることができる。本実施形態では、第一級〜第三級アミンのいずれであるかに係わらず、アミンが正極活物質の全質量に対して０．０２質量％以上、かつ、０．１質量％以下含まれている。
【００３４】
（負極板）
次に負極板２２は、負極基材２２１の表面に負極合剤２２２が塗布されている。本実施形態では、負極基材２２１の表面が負極の表面を構成する。
【００３５】
負極合剤２２２は、負極活物質を有する。負極活物質は、リチウムを吸蔵・放出可能な材料であり、例えば、黒鉛（グラファイト）等からなる粉末状の炭素材料を用いることができる。そして、負極板２２は、正極板２１と同様に、負極活物質と、溶媒と、バインダーとを混練し、混練後の負極合剤２２２を負極基材２２１に塗布して乾燥することで作製される。本実施形態では、バインダーはナトリウム塩を有するカルボキシメチルセルロース（ＣＭＣ）を含んでいる。ここで、負極基材２２１として、例えば銅やニッケルあるいはそれらの合金からなる薄膜を用いることができる。
【００３６】
図４の表Ｌ４の実施例１は、本実施形態の二次電池１０の一例について示す。図４には、正極板２１におけるＣａの量と、負極板２２におけるカルシウム原子を含む窒素酸化物（以下、ＣａＮＯｘ）の量との関係が示されている。具体的には負極板２２における「ＣａＮＯｘの割合」（＝「ＣａＮＯｘ中のＣａ」／「全Ｃａ」）の検出結果が示されている。なお、「ＣａＮＯｘ」中の「ｘ」は任意の整数であり、例えば、１又は２の整数であることが好ましい。本実施形態では、「ＣａＮＯｘの割合」は、負極板２２において、負極板中の全カルシウム原子の分子量に対する同負極板中の全ＣａＮＯｘに含まれるカルシウム原子の分子量の割合のことである。この検出は、Ｘ線光電子分光法で行う。Ｘ線光電子分光法（ＸＰＳ：X-ray Photoelectron Spectroscopy）は、試料表面にＸ線を照射し、放出された光電子のエネルギーを測定することで、試料表面の構成元素とその電子状態を分析する方法である。ＸＰＳは、「ＪＩＳ  Ｋ  ０１６７：２０１１」規格に準ずる方法により行う。
【００３７】
（作用）
本実施形態の二次電池１０は、正極板２１に過充電耐性を向上させるためのＣａを含んでいる。一方で、正極板２１に含まれるＣａが多ければ、正極板２１にて正極活物質の構造体に組み込まれなかったり、正極活物質から離脱するＣａが増加したりするとともに、充電時に正極板２１から負極板２２に移動するＣａの量も増加する。Ｃａは、負極板２２に移動すると金属カルシウムとして析出して負極板２２におけるＬｉ析出耐性を低下させるため、二次電池１０として過充電耐性が低下するおそれがある。そこで本実施形態では、正極板２１から負極板２２に移動するＣａの量を抑制することで、負極板２２に金属カルシウムが析出することを抑制するようにする。これにより、二次電池１０のＬｉ析出耐性を維持させるようにする。
【００３８】
詳述すると、本実施形態の二次電池１０は、正極板２１にアミンを添加した。
アミンは、正極板２１の過充電耐性に寄与していないＣａであって、正極活物質の構造体に組み込まれなかったり、正極活物質から離脱したＣａに作用して、Ｃａの窒素酸化物（ＣａＮＯｘ）の生成を促進する。よって正極板２１では、正極板２１のＣａの一部から窒素酸化物（ＣａＮＯｘ）が生成されるようになる。なお、正極板２１に存在するＣａやＣａＮＯｘの一部は、二次電池１０が充電される際、正極板２１から負極板２２に移動する。
【００３９】
正極板２１は、ＣａＮＯｘが生成されて増えることに反比例してＣａの量が減少する。よって、正極板２１にＣａＮＯｘが生成されることに応じて、負極板２２に移動するＣａは減少して、該負極板２２に析出する金属カルシウムの量も減少するようになる。なお、ＣａＮＯｘは導電性を有さないため正極板２１においても、負極板２２においてもリチウムイオンの移動に影響を及ぼさず、ＣａＮＯｘが多く生成されたとして二次電池１０のＬｉ析出耐性は好適に維持される。
【００４０】
負極板２２は、正極板２１から移動してきたＣａＮＯｘがイオンの状態で存在するとともに、同じく移動してきたＣａが金属カルシウムとなって析出する。ＣａやＣａＮＯｘは、充電の際、とりわけ、製造直後の二次電池１０を充電する際、正極板２１から負極板２２にイオンの状態で移動する。
【００４１】
負極板２２のＣａＮＯｘは、充電時のリチウムイオンの移動に対して何らの影響も及ぼさない。一方、負極板２２に析出した金属カルシウムは、導電性を有していることから、充電時のリチウムイオンの移動においてリチウムイオンの集中等の影響を及ぼすおそれがある。例えば、正極の方向に突出した金属カルシウムにはリチウムイオンが集中しやすくなり、リチウムイオンが集中するとリチウムが析出しやすくなる。また、リチウムイオンの析出は、当該部分へのさらなるリチウムイオンの析出を招来するおそれがある。
【００４２】
つまり、負極板２２は、金属カルシウムが析出することで、金属リチウムが析出し難くなる性能、いわゆるリチウム析出耐性（Ｌｉ析出耐性）が低下するようになる。通常、Ｌｉ析出耐性が高ければ、短時間に多くのリチウムイオンの移動が可能、すなわち大電流の充放電が可能になって電池性能が高い。逆に、Ｌｉ析出耐性が低ければ、短時間に移動させることのできるリチウムイオンが少なく、すなわち小さい電流での充放電しかできなくなる。つまり、許容値を超えた電流での充電はリチウムを析出させるおそれが高いため、充電電流が小さく抑えられて電池性能が低くなる。さらに、負極板２２は、リチウムの析出がリチウムイオンの移動してくる正極板２１の方向に成長するため、正極板２１との電気的な距離が短くなったり、リチウムを介して正極板２１に短絡したりする等、電池内での絶縁性低下や微小短絡が生じて、さらなる電池性能の低下が生じるおそれもある。これらのことから、本実施形態では、金属カルシウムの析出を抑制するようにし、金属カルシウムの析出に起因するリチウムの析出耐性の低下を抑制させるようにした。
【００４３】
（二次電池の製造方法）
図５〜図７を参照して、二次電池１０の製造工程にかかる手順について説明する。
図５に示すように、二次電池１０の製造工程は、撹拌工程としての正極合剤混練工程（ステップＳ１０）と、正極合剤塗工工程（ステップＳ１１）と、極板群製造工程（ステップＳ１２）と、電池組み立て工程（ステップＳ１３）と、充電工程としての電池活性化工程（ステップＳ１４）とを備える。
【００４４】
正極合剤混練工程（ステップＳ１０）は、Ｃａを含む正極活物質とアミンとを混合することで、アミンが添加されたＣａを含む正極活物質を基材への塗布可能なスラリーとして正極合剤を作成する。本実施形態では、Ｃａを含む正極活物質とアミンとの混合剤を密閉容器のなかで加熱するとともに撹拌する。これにより、正極活物質とＣａとアミンとの混合剤には、撹拌の作用と、加熱の作用と、加圧の作用とが加わり、正極活物質とＣａとアミンとの混合において、正極活物質の構造体に組み込まれなかったＣａについて、これをＣａＮＯｘにさせる反応を促進させることができる（例えば、実施例１）。なお、従来、脱泡のために真空の環境下、すなわち減圧下で撹拌することにより正極合剤を生成していることが知られている（例えば、参考例１）。
【００４５】
図６を参照して、正極合剤混練工程では、製造条件１として、撹拌温度、撹拌圧力の範囲が設定され、この製造条件１に基づいて正極活物質のスラリーが生成される。例えば、正極合剤混練工程では、製造条件１の撹拌温度に設定された加熱処理が行われるとともに、製造条件１の撹拌圧力に設定された加圧処理が行われる。
【００４６】
図５を参照して、正極合剤塗工工程（ステップＳ１１）では、正極活物質のスラリーをダイ塗工方式等によって正極基材２１１に塗布することで正極板２１が製造される。
極板群製造工程（ステップＳ１２）は、積層体である極板群２０を製造する工程である。極板群製造工程では、正極板２１と負極板２２とがそれらの間にセパレータ２３を介在されるように巻回方向に巻回されることで極板群２０が生成される。例えば、巻回前の積層体は、正極板２１、セパレータ２３、負極板２２、セパレータ２３の順に積層されているとともに、正極板２１と負極板２２との重なりが巻き軸方向に多少ずらされている。よって巻き軸方向の一端に正極部２１Ａがはみ出し、他端に負極部２２Ａがはみ出した極板群２０が製造される。
【００４７】
電池組み立て工程（ステップＳ１３）では、極板群２０が開口から電池ケース１１に挿入される。電池ケース１１は、極板群２０が挿入された後、その開口に蓋体１２が溶接されることで極板群２０を内部に収容する。その後、電槽内が乾燥されてから、電槽内に非水電解液２７が注入され、蓋体１２に開口している非水電解液２７の注入口が封止されて電池ケース１１が密閉される。これにより、二次電池１０が製造される。
【００４８】
電池活性化工程（ステップＳ１４）では、製造された二次電池１０を所定の電気量で満充電させるとともに、所定の電気量で全放電させることで、二次電池を使用可能な状態に調整する。
【００４９】
図６に示すように、電池活性化工程では、製造条件２として、充電レートが設定され、この製造条件２に基づく充電等により製造された二次電池１０の活性化が行われる。このとき、充電レートを所定の大きさ以上の電流にすることにより、Ｃａを含む正極活物質とアミンとが混合された正極板２１において、正極活物質に組み込まれなかったＣａについて、これをＣａＮＯｘにさせる反応をさらに促進させることができる（例えば、実施例１）。なお、従来、ＣａＮＯｘにさせる反応を促進しない充電レートでの充電で二次電池を活性化させる処理が知られている（例えば、参考例１）。
【００５０】
以上により、二次電池１０の製造工程が終了する。
（二次電池のＬｉ析出耐性）
図４の表Ｌ４に示すように、二次電池１０のＬｉ析出耐性を比較するため、参考例１、参考例２、及び実施例１の３つの二次電池１０を準備した。
【００５１】
ここで、図４に示す、「正極カルシウム量（活性化後）」は、負極板２２に移動するＣａの量の多さの指標である。詳述すると、正極板２１のＣａは、その一部が、充電の際、負極板２２へ移動する。正極板２１に含まれているＣａが多ければ多いほど正極板２１から負極板２２へ移動するＣａも多くなる。換言すると、充電によって負極板２２に移動するＣａの量と、充電後に正極板２１に含まれているＣａの量との間には正の相関関係がある。
【００５２】
また、「正極へのアミン添加量」は、参考例２及び実施例１の正極板２１に添加されたアミンの量を示す。アミンの量は、正極板２１に含まれるＣａの量に応じて増量されている。一方、参考例１は、正極板２１にアミンを添加していない。
【００５３】
このような条件の下、活性化後の二次電池１０について負極における「ＣａＮＯｘの割合」について比較する。「ＣａＮＯｘの割合」は、その値が大きいほど、Ｌｉ析出耐性が高く維持されている。
【００５４】
参考例１では、正極板２１にＣａは含まれているが、アミンが含まれていない、かつ、活性化工程の電流も低い（１Ｃ〜１．５Ｃ）ため、ＣａＮＯｘが生成されない。このため負極板２２には「ＣａＮＯｘの割合」が有意な値では存在しない（≒０）。
【００５５】
実施例１及び参考例２では、負極板２２に「ＣａＮＯｘの割合」が有意な値で存在している。大まかには、「正極カルシウム量（活性化後）」が多くなるほど、負極板２２における「ＣａＮＯｘの割合」が低下する。また、「正極カルシウム量（活性化後）」が同じであれば、「ＣａＮＯｘの割合」が高いほど、負極板２２に金属カルシウムの析出するおそれが抑制される。
【００５６】
例えば、実施例１の「ＣａＮＯｘの割合」は、「正極カルシウム量（活性化後）」が「０．１３［質量％］」であり、「正極へのアミン添加量」が「０．０２［質量％］」であるとき、「１（＝０．３／０．３）」である。また、「正極カルシウム量（活性化後）」が「０．１５［質量％］」であり、「正極へのアミン添加量」が「０．０３［質量％］」であるとき、「０．６８（＝０．２７／０．４）」である。また、「正極カルシウム量（活性化後）」が「０．２［質量％］」であり、「正極へのアミン添加量」が「０．０５［質量％］」であるとき、「０．５８（＝０．２９／０．５）」である。また、「正極カルシウム量（活性化後）」が「０．４［質量％］」であり、「正極へのアミン添加量」が「０．１［質量％］」であるとき、「０．５（＝０．３／０．６）」である。
【００５７】
これに対して、例えば、参考例２の「ＣａＮＯｘの割合」は、「正極カルシウム量（活性化後）」が「０．１３［質量％］」であり、「正極へのアミン添加量」が「０．０２［質量％］」であるとき、「０．８（＝０．２４／０．３）」。また、「正極カルシウム量（活性化後）」が「０．１５［質量％］」であり、「正極へのアミン添加量」が「０．０３［質量％］」であるとき、「０．６（＝０．２４／０．４）」である。また、「正極カルシウム量（活性化後）」が「０．２［質量％］」であり、「０．０５［質量％］」であるとき、「０．３（＝０．１５／０．５）」、「正極カルシウム量（活性化後）」が「０．４［質量％］」であり、「正極へのアミン添加量」が「０．１［質量％］」であるとき、「０．１５（＝０．０９／０．６）」である。
【００５８】
つまり、「正極カルシウム量（活性化後）」と「正極へのアミン添加量」とが同じであるとき、実施例１の「ＣａＮＯｘの割合」は、参考例２の「ＣａＮＯｘの割合」よりも高くなる。具体的には、実施例１と参考例２との「ＣａＮＯｘの割合」はそれぞれ、「１」と「０．８」、「０．６８」と「０．６」、「０．５８」と「０．３」、「０．５」と「０．１５」なる。そして、実施例１は、参考例２に比べて、「ＣａＮＯｘの割合」の割合が高く（図４参照）、Ｌｉ析出耐性が高く維持されている（図６参照）。
【００５９】
（実施例１）
図６の表Ｌ６に示す条件で、実施例１に対応する二次電池１０を製造した。
すなわち、正極合剤混練工程では、正極基材２１１への塗布可能なスラリーとして作成する。製造条件１として、撹拌温度を「４５℃〜６０℃」とするとともに、撹拌圧力を１気圧から上昇するようにした。撹拌温度を「４５℃〜６０℃」として密閉容器で撹拌することで、分散媒等の蒸発によって容器内の圧力が上昇する。すなわち、１気圧以上の圧力下で撹拌されるようにしている。なお、撹拌温度は、「４５℃」以上、かつ、「６０℃」以下であることが好ましく、「５０℃」以上、かつ、「６０℃」以下であることがより好ましい。また、撹拌圧力は、１気圧より高くなることが好ましく、１．５気圧以上になることがより好ましい。
【００６０】
また、図７のグラフＬ７に示すように、電池活性化工程での製造条件２として、充電レートを「３Ｃ」以上とした。実施例１の二次電池１０は、小さい電流Ｌ７１で充電を行った後、大きい電流、ここでは「３Ｃ」以上の電流Ｌ７２で満充電になるまで充電を行う。二次電池１０が満充電された後、電流Ｌ７３で放電を行う。ここで、「Ｃ」は電池容量に対応する電流で１時間充電することを示す。
【００６１】
図７に示すように、経過時間ｔ７１から経過時間ｔ７２の間での充電する電流Ｌ７１は電流Ｌ７２よりも小さい。具体的には、電流Ｌ７１は電流Ｌ７２の１／３以下である。また、経過時間ｔ７１から経過時間ｔ７２までの期間は、特に限定されないが、例えば、３０秒から１０分までの間であることが好ましい。
【００６２】
経過時間ｔ７３から経過時間ｔ７４までの間の充電する電流Ｌ７２は「３Ｃ」である。また、経過時間ｔ７３から経過時間ｔ７４までの期間は１時間程度である。その後、経過時間ｔ７４から経過時間ｔ７５までの間、電流Ｌ７３で放電する。従来、活性化工程において「２．５Ｃ」以上の電流で充電することは、二次電池に不要な負荷を与え、デメリットしかないことから避けられていた。そこで、負荷の低減を考えて最大の充電電流を「１．５Ｃ」に制限していた。
【００６３】
しかし本発明者らは、活性化工程において「３Ｃ」以上の電流で充電することで、正極板２１に含まれるＣａのＣａＮＯへの変化が促進されて、正極板２１から負極板２２へ移動するＣａに対してＣａＮＯｘの割合が増加することを見出した。そこで、活性化工程で充電に用いる所定の電流を従来よりも大きい「３Ｃ」の電流とした。そして、図４に示す「ＣａＮＯｘの割合」を有し、図６に示すＬｉ析出耐性を有する、実施例１に対応する二次電池１０を得た。
【００６４】
すなわち、図６に示すように、実施例１の二次電池１０は、「正極カルシウム量（活性化後）」が「０．１３［質量％］」、「０．１５［質量％］」、「０．２［質量％］」、「０．４［質量％］」のいずれであっても、定格電流での充電に対するＬｉ析出耐性が良好に維持される。すなわち、負極板２２にリチウムが析出することが抑制された。
【００６５】
（参考例１）
図６の表Ｌ６に示す条件で、参考例１に対応する二次電池１０を製造した。
すなわち、正極合剤混練工程では、正極活物質にＣａを混合する一方でアミンを混合せず、Ｃａは添加されているもののアミンが添加されていない正極活物質を、正極基材２１１への塗布可能なスラリーとして作成する。また、正極合剤混練工程での製造条件１として、撹拌温度を「３０℃以上４５℃未満」とするとともに、撹拌圧力を「１気圧」とした。また、電池活性化工程での製造条件２として、充電レートを「１Ｃ〜１．５Ｃ」とした。
【００６６】
そして、参考例１の二次電池１０についてＬｉ析出耐性を測定した。参考例１の二次電池１０は、「正極カルシウム量（活性化後）」が「０．１３［質量％］」である場合、定格電流での充電に対するＬｉ析出耐性が良好であった。一方、「正極カルシウム量（活性化後）」が「０．１５［質量％］」、「０．２［質量％］」又は「０．４［質量％］」である場合、定格電流での充電に対するＬｉ析出耐性が不良であった。
【００６７】
（参考例２）
図６の表Ｌ６に示す条件で、参考例２に対応する二次電池１０を製造した。
すなわち、正極合剤混練工程では、正極活物質とＣａとアミンとを混合させ、Ｃａとアミンとが添加された正極活物質を、正極基材２１１への塗布可能なスラリーとして作成する。また、正極合剤混練工程での製造条件１を参考例１と同じ条件とした。具体的には、撹拌温度を「３０℃以上４５℃未満」とするとともに、撹拌圧力を「１気圧」とした。また、電池活性化工程での製造条件２を参考例１と同じ条件とした。具体的には、充電レートを「１Ｃ〜１．５Ｃ」とした。
【００６８】
そして、参考例２の二次電池１０についてＬｉ析出耐性を測定した。参考例２の二次電池１０は、「正極カルシウム量（活性化後）」が「０．１３［質量％］」及び「０．１５［質量％］」である場合、定格電流での充電に対するＬｉ析出耐性が良好であった。一方、「正極カルシウム量（活性化後）」が、「０．２［質量％］」、「０．４［質量％］」のいずれかである場合、定格電流での充電に対するＬｉ析出耐性が不良であった。
【００６９】
（作用効果）
図６に示すように、「正極カルシウム量（活性化後）」が「０．１３［質量％］」のように少なければ、参考例１，２及び実施例１のいずれであっても、Ｌｉ析出耐性が良好であるが、Ｃａの添加量が少ないことから過充電耐性が低い（図３参照）。
【００７０】
「正極カルシウム量（活性化後）」が「０．１５［質量％］」になると、参考例１のＬｉ析出耐性が不良となるが、参考例２及び実施例１はいずれもＬｉ析出耐性が良好に維持される。参考例１でＬｉ析出耐性が不良となるのは、添加されたＣａの増量によって過充電耐性は向上されたが、正極板２１のＣａが負極板２２に移動して析出することが一因にあると考えられる。なお、参考例２でＬｉ析出耐性が良好に維持されるのは、正極板２１に添加されたアミンが正極板２１のＣａの一部をＣａＮＯｘに変化させるため、金属カルシウムを析出させるＣａが負極板２２に移動する割合が減少するからである。なお、このとき、参考例２の負極板２２の「ＣａＮＯｘの割合」は「０．６」であり、理論上、又は、経験上、Ｌｉ析出耐性が良好に維持されている。
【００７１】
「正極カルシウム量（活性化後）」が「０．２［質量％］」になると、さらに参考例２のＬｉ析出耐性も不良となるが、実施例１はＬｉ析出耐性が良好に維持される。参考例２でＬｉ析出耐性が不良となるのは、参考例１と同様に、添加されたＣａの増量によって過充電耐性は向上されたが、正極板２１のＣａが負極板２２に移動して析出することが一因にあると考えられる。また、参考例２の正極板２１にはアミンが添加されているが、負極板２２の「ＣａＮＯｘの割合」が「０．３」であり、上述の「０．６」の半分程度まで低下しており、理論上、又は、経験上、Ｌｉ析出耐性が良好に維持されてはいない。一方、実施例１は、添加されたＣａの増量によって過充電耐性が向上されるとともに、Ｌｉ析出耐性が良好に維持されている。これは、実施例１の正極板２１に添加されたアミンは、製造条件１及び２によって正極板２１のＣａのＣａＮＯｘへの変換を促進させる。このため、負極板２２の「ＣａＮＯｘの割合」が「０．５８」と、「０．６」に近い値に維持されることからＬｉ析出耐性が良好に維持される。
【００７２】
「正極カルシウム量（活性化後）」が「０．４［質量％］」になると、参考例１及び参考例２はＬｉ析出耐性が不良であるが、実施例１はＬｉ析出耐性が良好に維持される。実施例１は、添加されたＣａの増量によってより過充電耐性が向上されるとともに、Ｌｉ析出耐性が良好に維持される。実施例１の正極板２１は、アミンが添加されたこと、及び、正極合剤混練工程での製造条件１，２、及び、電池活性化工程での大電流「３Ｃ」での充電によって正極板２１のＣａのＣａＮＯｘへの変換が促進される。このため、負極板２２の「ＣａＮＯｘの割合」が「０．５」と、「０．６」に近い値に維持されることからＬｉ析出耐性が良好に維持される。
【００７３】
以上説明したように、本実施形態のリチウムイオン二次電池及びリチウムイオン二次電池の製造方法によれば、以下に記載するような効果が得られるようになる。
（１）正極板２１に過充電時の安全性を維持するＣａが含まれている二次電池１０において、負極板２２にＣａが含まれているとしても、それがＬｉ析出耐性に影響を与えないＣａＮＯｘとして存在する確率が高められている。換言すると、Ｌｉ析出耐性を低下させる金属カルシウムとして存在する確率が抑えられている。よって、過充電の安全性の確保に必要なＣａを含有しているとともに、Ｌｉ析出耐性の低下が抑えられる。
【００７４】
（２）正極板２１に０．２［質量％］以上のＣａが添加されていてもＬｉ析出耐性が維持されるようになる。
（３）正極板２１にアミンを含むことでＣａＮＯｘをより多く生成することができるようになる。なお、アミンとしては、メチルアミン、ジメチルアミン及びトリメチルアミンの少なくとも１つを用いることができる。また、正極板２１から負極板２２へ移動するＣａが相対的に減少するため、負極板２２でＣａから金属カルシウムが生成されることが抑制され、Ｌｉ析出耐性の低下が抑制される。
【００７５】
（４）過充電の安全性を確保できるＣａが含まれている二次電池１０において、ＣａがＣａＮＯｘになる割合が増加するので、負極板２２において、Ｌｉ析出耐性に悪影響を与える金属カルシウムの割合が抑えられる。よって、過充電の安全性を確保するとともに、Ｌｉ析出耐性の低下を抑制することができるようになる。
【００７６】
（５）正極合剤混練工程で加熱処理及び加圧処理とともに正極合剤が撹拌されるため正極合剤中においてＣａＮＯｘが生成される割合が高められる。
（６）加熱処理では正極合剤を４５℃以上、かつ、６０℃以下にし、加圧処理では、正極合剤を１気圧から上昇させて加圧することでＣａＮＯｘが生成される割合が適切に高められる。
【００７７】
（７）電池活性化工程で、「３Ｃ」以上の電流で充電することにより負極板２２におけるＣａＮＯｘの割合が高められる。
（その他の実施形態）
なお、上記実施形態は以下の形態にて実施することもできる。
【００７８】
・上記実施形態では、ＸＰＳで負極板２２におけるＣａＮＯｘの割合を検出する場合について例示したが、ＣａＮＯｘの割合は、ＸＡＦＳ（Ｘ線吸収微細構造）等のその他の検出器や検出方法で検出されてもよい。
【００７９】
・上記実施形態では、極板群２０が正極板と負極板とが間にセパレータを挟んで巻回されている場合について例示したが、これに限らず、扁平形状になるのであれば、複数の正極板と複数の負極板とがセパレータを挟んで積層されているものでもよい。
【００８０】
・上記実施形態では、正極合剤混練工程では、正極合剤を「４５℃」以上、かつ、「６０℃」以下の温度に加熱する場合について例示した。しかしこれに限らず、ＣａのＣａＮＯｘへの変化を促進させることができるのであれば、加熱温度は「４５℃」より低くてもよいし、逆に「６０℃」より高くてもよい。
【００８１】
・上記実施形態では、正極合剤混練工程では、正極合剤を１気圧から上昇させて加圧する場合に対例示した。しかしこれに限らず、ＣａＮＯｘとする反応を促進させることができるのであれば、１気圧よりも高い所定の圧力まで加圧してから正極合剤を混練してもよいし、その加圧した所定の圧力からさらに圧力を上昇させるようにしてもよい。また、逆に、その加圧した所定の圧力から圧力を１気圧未満にならない範囲で低下させてもよい。
【００８２】
・上記実施形態では、正極合剤混練工程では、加熱処理及び加圧処理の両方とも行われる場合について例示した。しかしこれに限らず、正極合剤混練工程では、加熱処理及び加圧処理の一方のみが行われてもよい。一方の処理だけであっても正極合剤中においてＣａのＣａＮＯｘへの変化が促進されるようになる。
【００８３】
・上記実施形態では、経過時間ｔ７３から経過時間ｔ７４までの期間は１時間程度である場合について例示した。しかしこれに限らず、経過時間ｔ７３から経過時間ｔ７４までの期間が１時間未満であってもよい。例えば、１分以上、２０分以下であってもよい。これは、３Ｃ以上の充電が開始された初期の期間で特に、ＣａＮＯｘの移動が優勢となるからである。
【００８４】
・上記実施形態では、電池活性化工程では「３Ｃ」以上の電流で充電する場合について例示したが、これに限らず、ＣａのＣａＮＯｘへの変化を促進させるのであれば充電電流が「３Ｃ」未満であってもよい。
【００８５】
・上記実施形態では、正極合剤混練工程での加熱処理、同工程での加圧処理、及び、電池活性化工程での大電流による充電が行われる場合について例示した。しかしこれに限らず、正極合剤混練工程での加熱処理、同工程での加圧処理、及び、電池活性化工程での大電流による充電の少なくとも１つのみが行われてもよい。例えば、正極合剤混練工程、及び電池活性化工程のうちのいずれか１つのみが行われてもよい。いずれの工程の処理であってもそれぞれの工程でＣａのＣａＮＯｘへの変化が促進されることから、少なくとも１の工程が行われることでＬｉ析出耐性の維持が図られるようになる。
【００８６】
・上記実施形態では、アミンがメチルアミン、ジメチルアミン及びトリメチルアミンのいずれかである場合について例示した。しかしこれに限らず、アミンは、メチルアミン、ジメチルアミン及びトリメチルアミンの少なくとも２つ以上から構成されていてもよい。
【００８７】
・上記実施形態では、正極板に０．４［質量％］以下のＣａが添加されていてもＬｉ析出耐性が維持される場合について例示した。しかしこれに限らず、使用範囲における充電電流においてＬｉ析出耐性が維持されるのであれば０．４［質量％］以上のＣａが添加されているときＬｉ析出耐性が維持されると判断してもよい。逆に、添加されているＣａが０．４［質量％］未満の所定の値でないとＬｉ析出耐性が維持されないと判断してもよい。これにより、二次電池１０の用途や充放電流に応じてＣａの添加量とＬｉ析出耐性とを設定することができる。
【００８８】
・上記実施形態では、負極板２２における「ＣａＮＯｘの割合」が「０．５」であればＬｉ析出耐性が良好である場合について例示した。しかしこれに限らず、二次電池を使用する条件下での充電においてＬｉ析出耐性が維持されるのであれば、「ＣａＮＯｘの割合」が「０．５」より小さくてもよい。また、逆に「０．５」より大きくないとＬｉ析出耐性が維持されないものとしてもよい。
【００８９】
・上記実施形態では、二次電池１０はリチウムイオン二次電池である場合について例示した。しかしこれに限らず、二次電池は、非水電解質からなる電解液を用いる電池であればよい。
【００９０】
・上記実施形態では、二次電池１０は自動車の電源として用いられる場合について例示した。しかしこれに限らず、二次電池は、電源として用いられるものであれば、各種の移動体や固定体等自動車以外の電源として用いられてもよい。
【符号の説明】
【００９１】
１０…二次電池、１１…電池ケース、１２…蓋体、１３…外部端子、１４…電極端子、２０…極板群、２１…正極板、２１Ａ…正極部、２２…負極板、２２Ａ…負極部、２３…セパレータ、２６…端、２７…非水電解液、２１１…正極基材、２１２…正極合剤、２２１…負極基材、２２２…負極合剤。
【図１】
2018190493.tif 000003
【図２】
2018190493.tif 000004
【図３】
2018190493.tif 000005
【図４】
2018190493.tif 000006
【図５】
2018190493.tif 000007
【図６】
2018190493.tif 000008
【図７】
2018190493.tif 000009